(57)【要約】  本発明は、エステル基及び／又はアミド基を介して結合された側鎖を有するポリマー主鎖をそれぞれ有する、少なくとも２種の異なる櫛形ポリマーを含有するポリマー混合物を調製する方法であって、ａ）酸基を有する第１のベースポリマー及び酸基を有する第２のベースポリマーを少なくとも含有する反応混合物を提供及び／又は調製するステップであって、２種のベースポリマーは化学的に異なるステップ、ｂ）少なくとも１種の片側ヒドロキシル末端側鎖化合物及び／又は少なくとも１種の片側アミノ末端側鎖化合物によって、この２種のベースポリマーを共にエステル化及び／又はアミド化して、少なくとも２種の異なる櫛形ポリマーを得るステップを含む方法に関する。本発明はさらに、本発明の方法によって得られるポリマー混合物に、鉱物バインダー組成物に、及びこれから得られる成形物品に関する。さらなる態様は、鉱物バインダー組成物におけるポリマー混合物の使用に関する。【特許請求の範囲】
【請求項１】
少なくとも２種の異なる櫛形ポリマーを含有するポリマー混合物を調製する方法であって、前記櫛形ポリマーは、エステル基及び／又はアミド基を介して結合された側鎖を有するポリマー主鎖をそれぞれ有し、前記方法は、以下を含む方法：
ａ）酸基を有する第１のベースポリマー及び酸基を有する第２のベースポリマーを少なくとも含有する反応混合物を提供及び／又は調製するステップ、ここで、前記２種のベースポリマーは化学的に異なる；
ｂ）少なくとも１種の片側ヒドロキシル末端側鎖化合物及び／又は少なくとも１種の片側アミノ末端側鎖化合物によって、前記２種のベースポリマーを共にエステル化及び／又はアミド化して、少なくとも２種の異なる櫛形ポリマーを得るステップ。
【請求項２】
前記第１及び第２のベースポリマーが、ポリアクリル酸、ポリメタクリル酸並びに／又はアクリル酸及びメタクリル酸から形成されたコポリマーからそれぞれ選択されることを特徴とする、請求項１に記載の方法。
【請求項３】
前記第１のベースポリマーが、ポリアクリル酸の形態であり、前記第２のベースポリマーが、ポリメタクリル酸の形態であることを特徴とする、請求項１に記載の方法。
【請求項４】
前記第１のベースポリマー及び前記第２のベースポリマーの数平均分子量（Ｍｎ）が、それぞれの場合で、５００〜２００００ｇ／ｍｏｌ、特に５００〜１００００ｇ／ｍｏｌ、より好ましくは３０００〜５０００ｇ／ｍｏｌの範囲にあることを特徴とする、請求項１〜３のいずれか一項に記載の方法。
【請求項５】
ステップａ）における前記第１のベースポリマーの前記第２のベースポリマーに対するモル比が、９０：１０〜１０：９０、特に７５：２５〜２５：７５、好ましくは６０：４０〜４０：６０の範囲にあることを特徴とする、請求項１〜４のいずれか一項に記載の方法。
【請求項６】
前記片側ヒドロキシル末端側鎖化合物が、α−アルコキシ−ω−ヒドロキシ−ポリオキシアルキレンを含むこと、及び／又は前記片側アミノ末端側鎖化合物が、α−アルコキシ−ω−アミノ−ポリオキシアルキレンを含むことを特徴とする、請求項１〜５のいずれか一項に記載の方法。
【請求項７】
前記片側ヒドロキシル末端側鎖化合物が、以下の式（Ｉ）の化合物であり：
ＨＯ−Ｒ１  （Ｉ）
かつ／又は前記片側アミノ末端側鎖化合物が、以下の式（ＩＩ）の化合物であることを特徴とする、請求項１〜６のいずれか一項に記載の方法：
Ｈ２Ｎ−Ｒ２  （ＩＩ）
（式中、Ｒ１及びＲ２が、それぞれ独立して、Ｃ１〜Ｃ２０アルキル基、Ｃ１〜Ｃ２０シクロアルキル基、Ｃ１〜Ｃ２０アルキルアリール基又は式−［ＡＯ］ｎ−Ｒａの基であり、ここで、Ａ＝Ｃ２〜Ｃ４−アルキレンであり、ＲａがＣ１〜Ｃ２０アルキル基、Ｃ１〜Ｃ２０シクロアルキル基又はＣ１〜Ｃ２０アルキルアリール基であり、かつｎ＝２〜３００）。
【請求項８】
前記片側ヒドロキシル末端側鎖化合物が、式ＨＯ−［ＡＯ］ｎ−Ｒａの化合物を含み、及び／又は前記片側アミノ末端側鎖化合物が、式Ｈ２Ｎ−［ＡＯ］ｎ−Ｒａの化合物を含み、ここで、Ａ＝Ｃ２〜Ｃ４アルキレンであり、ＲａがＣ１〜Ｃ２０アルキル基、Ｃ１〜Ｃ２０シクロアルキル基又はＣ１〜Ｃ２０アルキルアリール基であり、かｎ＝２〜３００であることを特徴とする、請求項１〜７のいずれか一項に記載の方法。
【請求項９】
前記ベースポリマーの遊離酸基の、前記櫛形ポリマーの結合した側鎖の数に対する比が、０．５〜１２、好ましくは１〜１２、より好ましくは１．５〜５又は２〜４の範囲になるまで、前記エステル化及び／又はアミド化ステップが継続されることを特徴とする、請求項１〜８のいずれか一項に記載の方法。
【請求項１０】
ステップａ）及び／又はｂ）の前及び／又は後に、塩基及び／又は酸が、特に触媒として添加されること、並びにステップｂ）における前記エステル化及び／又はアミド化が、少なくとも８０℃、好ましくは少なくとも１００℃、より好ましくは１２０〜２００℃、最も好ましくは１６０〜１８０℃の温度にて行われることを特徴とする、請求項１〜９のいずれか一項に記載の方法。
【請求項１１】
請求項１〜１０のいずれか一項に記載の方法によって得られる、ポリマー混合物。
【請求項１２】
鉱物バインダー並びに請求項１１に記載のポリマー混合物を含有する、バインダー組成物。
【請求項１３】
水の添加後に請求項１２に記載のバインダー組成物を硬化することによって得られる、成形物品。
【請求項１４】
鉱物バインダー組成物のための分散剤としての、請求項１１に記載のポリマー混合物の使用。
【請求項１５】
鉱物バインダー組成物のスランプ寿命を延長するための、請求項１１に記載のポリマー混合物の使用。
【発明の詳細な説明】
【技術分野】
【０００１】
本発明は、エステル基及び／又はアミド基を介して結合された側鎖を有するポリマー主鎖をそれぞれ有する、少なくとも２種の異なる櫛形ポリマーを含有する、ポリマー混合物を調製する方法に関する。本発明はさらに、本発明の方法によって得られるポリマー混合物に、鉱物バインダー組成物に、及びこれから得られる成形物品に関する。さらなる態様は、鉱物バインダー組成物におけるポリマー混合物の使用に関する。
【背景技術】
【０００２】
高流動化剤又は減水剤として作用する分散剤は、建物建設業界で、例えばコンクリート、モルタル、セメント、石膏及び石灰において用いられる種類のバインダー組成物の重要な混和剤である。このような分散剤を用いることは周知である。このような高流動化剤又は分散剤は一般に、混合水に、又は固体形態でバインダー組成物に混和される有機ポリマーである。凝固前のバインダー組成物の粘稠性は、結果として有利に調節される。より詳細には、降伏点及び粘度が低下して、この低下によって作業性が改善される。含水率の低下は、硬化したバインダー組成物の強度を向上させるように作用する。
【０００３】
用いられる分散剤には、特に、高流動化剤として知られる、ポリアルキレン側鎖を有するα，β−不飽和モノカルボン酸及びポリカルボン酸から形成された櫛形ポリマーが含まれる。この種の化合物は、例えば欧州特許第１１３８６９７Ｂ１号明細書（Ｓｉｋａ  ＡＧ）に記載されている。
【０００４】
この種の櫛形ポリマーを含有するバインダー組成物は所望の作業性を示すことが多いが、一部の例では作業性が急速に著しく低下し、これによりバインダー組成物を使用するための時間窓が狭くなる。しかし、使用可能期間がより長いことが望ましい、又はより長いことが必要とされる用途は多い。
【０００５】
作業性を向上させ、及び／又はスランプ寿命を延長しようとして、多くの方法が推奨され、バインダー組成物に添加するための特定の混和剤及びポリマーが開発されているが、これらの対策の多くは、製造するのに複雑であり、使用するのに不便であり、コストがかかり過ぎ、又は高流動化性能に関して確信を与えることができない。
【０００６】
したがって、上述の欠点がなく、非常に簡単かつ安価に製造できる代わりの分散剤が引き続き求められている。
【発明の概要】
【発明が解決しようとする課題】
【０００７】
本発明の目的は、バインダー組成物の作業性寿命を非常に長くすることが可能であり、同時に良好な高流動化性能をもたらす分散剤を提供することである。分散剤は、特に鉱物バインダー組成物、例えばコンクリート組成物又はモルタル組成物に利用可能であるものとする。本発明のさらなる目的は、この種の分散剤を調製するための、非常に簡便で低コストの方法を提供することである。
【課題を解決するための手段】
【０００８】
我々は驚くべきことに、これらの目的が、少なくとも２種の異なる櫛形ポリマーを含有し、本発明の請求項１に記載の方法によって得られたポリマー混合物によって達成されることを見出した。したがって、本発明の核心にあるのは、少なくとも２種の異なる櫛形ポリマーを含有するポリマー混合物を得るための、少なくとも２種の化学的に異なる、酸基を有するベースポリマーと、少なくとも１種の片側ヒドロキシル末端側鎖化合物及び／又は少なくとも１種の片側アミノ末端側鎖化合物とのポリマー類似反応である。
【０００９】
本発明のポリマー混合物を鉱物バインダー組成物に用いると、従来の櫛形ポリマーに匹敵する減水が実現し、同時に作業性又はスランプ寿命がかなり延長／改善される。このことが驚くべきであるのは、本発明とは逆に、個別に／単独で調製され、続いて互いに混合されただけの、匹敵する櫛形ポリマーの混合物は、特にスランプ寿命に関して、本発明によって得たポリマー混合物の性能を著しく下回っているためである。
【００１０】
さらなる独立請求項は、本発明のさらなる実施形態に関する。従属請求項は、本発明の特に好ましい実施形態に関する。
【発明を実施するための形態】
【００１１】
本発明の第１の態様は、少なくとも２種の異なる櫛形ポリマーを含有するポリマー混合物を調製する方法であって、櫛形ポリマーは、エステル基及び／又はアミド基を介して結合された側鎖を有するポリマー主鎖をそれぞれ有し、本方法は、
ａ）酸基を有する第１のベースポリマー及び酸基を有する第２のベースポリマーを少なくとも含有する反応混合物を提供及び／又は調製するステップであって、２種のベースポリマーは化学的に異なるステップ、
ｂ）少なくとも１種の片側ヒドロキシル末端側鎖化合物及び／又は少なくとも１種の片側アミノ末端側鎖化合物によって、２種のベースポリマーを共にエステル化及び／又はアミド化して、少なくとも２種の異なる櫛形ポリマーを得るステップ
を含む方法に関する。
【００１２】
用語「櫛形ポリマー」は本明細書において、多数の側鎖が共有結合によって結合されたベースポリマー（「主鎖」、「ポリマー主鎖」又は「主鎖」としても既知）を含むため、分子構造全体が櫛に似ているポリマーを示す。本発明の櫛形ポリマーは、ベースポリマーにエステル基及び／又はアミド基によって結合した側鎖を有する。しかし、任意選択的に、これらの側鎖以外に、他の基を介してベースポリマーに結合したさらなる側鎖がさらにあってよい。
【００１３】
用語「酸基」は特に、ｐＨ＞１０、特にｐＨ＞１２においてアニオン形態又は負に帯電した形態である官能基を示す。これらの基は、特にプロトン供与体基である。この酸基は、カルボン酸基、スルホン酸基、リン酸基及び／又はホスホン酸基であることが特に好ましい。カルボン酸基が特に好ましい。酸基は、脱プロトン化形態のアニオンとして、又は対イオン及び／若しくはカチオンを有する塩としても存在し得る。
【００１４】
原則として、異なる酸基が同じベースポリマーに同時に結合され得る。しかし、通例、ベースポリマーは１種類の酸基を有する。
【００１５】
本発明の方法は原則として、官能基、例えば酸基を含むベースポリマーを片側反応性側鎖化合物と反応させて櫛形構造のポリマーを形成するという、いわゆる櫛形ポリマーの「ポリマー類似調製」に基づいている。しかし、既存の調製方法と対照して、本発明は少なくとも２種の化学的に異なるベースポリマーを同時に利用する。このことにより、ポリマー類似反応によって、ポリマー主鎖又はベースポリマーが異なる、少なくとも２種の異なる櫛形ポリマーが生成する。対照的に、少なくとも２種の異なる櫛形ポリマーの側鎖は、少なくとも部分的に又は完全に同一であり得る。
【００１６】
片側ヒドロキシル末端側鎖化合物及び／又は片側アミノ末端側鎖化合物は、特に反対側の末端でエンドキャップされている。より詳細には、ヒドロキシル末端側鎖化合物及び／又は片側アミノ末端側鎖化合物は、ヒドロキシル基又はアミノ基以外に、エステル化反応及び／又はアミド化反応において反応することができるさらなる官能基を有していない。すなわち、片側ヒドロキシル末端側鎖化合物及び／又は片側アミノ末端側鎖化合物は、特に片側反応性化合物である。このことにより、２種類のベースポリマーの間で架橋反応の発生が防止される。
【００１７】
第１のベースポリマー及び／又は第２のベースポリマーは、より詳細にはポリカルボン酸、ポリリン酸、ポリホスホン酸及び／又はポリスルホン酸から選択される。列挙した酸は、中性形で及び／又は塩として存在し得る。塩の場合、酸の酸基は、部分的に及び／又は完全に脱プロトン化状態にある。
【００１８】
第１及び第２のベースポリマーそれぞれが、ポリカルボン酸から選択されることが特に好ましい。本明細書で特に好ましいのは、不飽和モノカルボン酸、例えばアクリル酸及び／又はメタクリル酸から形成されたポリカルボン酸である。この種のベースポリマーは、市販品としてただちに入手可能であり、調製の際に反応管理が比較的容易な形態をもたらす。加えて、本発明の方法はそれにより、鉱物バインダーにおける持続分散効果を有する有利なポリマー混合物を提供する。しかし、特定の用途では、他のベースポリマー、例えば不飽和ジカルボン酸、例えばマレイン酸又はマレイン酸無水物から形成されたポリカルボン酸も好適に用いられ得る。
【００１９】
特に好ましい実施形態において、第１及び第２のベースポリマーは、ポリアクリル酸、ポリメタクリル酸並びに／又はアクリル酸及びメタクリル酸から形成されたコポリマーからそれぞれ選択される。
【００２０】
とりわけ有利な実施形態において、第１のベースポリマーはポリアクリル酸の形態であるが、第２のベースポリマーはポリメタクリル酸の形態である。
【００２１】
第１のベースポリマー及び第２のベースポリマーの数平均分子量（Ｍｎ）は、特にそれぞれの場合で、５００〜２００００ｇ／ｍｏｌ、特に５００〜１００００ｇ／ｍｏｌ、より好ましくは３０００〜５０００ｇ／ｍｏｌの範囲にある。これにより、鉱物バインダーにおいて特に良好な分散効果が与えられる。
【００２２】
重量平均分子量（Ｍｗ）及び数平均分子量（Ｍｎ）は、本明細書において、ポリエチレングリコール（ＰＥＧ）を標準として使用するゲル透過クロマトグラフィー（ＧＰＣ）によって求められる。この技術はそれ自体、当業者に既知である。
【００２３】
上記のベースポリマーは、様々な供給元から市販されている。さらに、列挙したベースポリマーは、従来の方法で、対応するモノマー、例えばアクリル酸及び／又はメタクリル酸からフリーラジカル開始剤及び／又は連鎖移動剤の存在下で、連鎖成長付加重合によって得られる。
【００２４】
ステップａ）における第１のベースポリマーの第２のベースポリマーに対するモル比は、９０：１０〜１０：９０、特に７５：２５〜２５：７５、好ましくは６０：４０〜４０：６０の範囲にある。５０：５０のモル比は、本明細書で特に好適であることが見出されている。
【００２５】
バインダー組成物における分散性能は、ベースポリマーのモル比を変化させることによって、選択した要求事項に精密に合せることができる。
【００２６】
片側ヒドロキシル末端側鎖化合物は、使用される場合、特にモノヒドロキシ化合物又は遊離ヒドロキシル基を１個有する化合物である。同様に、片側アミノ末端側鎖化合物は、使用される場合、モノアミン化合物又は遊離アミノ基を１個有する化合物である。アミノ基は、好ましくは第１級アミノ基又は第２級アミノ基、特に第１級アミノ基である。
【００２７】
特に、片側ヒドロキシル末端側鎖化合物は式（Ｉ）の化合物である。
ＨＯ−Ｒ１  （Ｉ）
【００２８】
片側アミノ末端側鎖化合物は、有利には、式（ＩＩ）の化合物である。
Ｈ２Ｎ−Ｒ２  （ＩＩ）
【００２９】
これらの式において、Ｒ１及びＲ２は、それぞれ独立してＣ１〜Ｃ２０アルキル基、Ｃ１〜Ｃ２０シクロアルキル基、Ｃ１〜Ｃ２０アルキルアリール基又は式−［ＡＯ］ｎ−Ｒａの基であり、式中、Ａ＝Ｃ２〜Ｃ４アルキレンであり、ＲａはＨ、Ｃ１〜Ｃ２０−アルキル基、Ｃ１〜Ｃ２０シクロアルキル基又はＣ１〜Ｃ２０アルキルアリール基であり、ｎ＝２〜３００である。特に、ＲａはＣ１〜Ｃ２０アルキル基、Ｃ１〜Ｃ２０シクロアルキル基又はＣ１〜Ｃ２０アルキルアリール基である。
【００３０】
ｎは有利には、＝５〜１５０、好ましくは１０〜１００、より好ましくは１５〜７５又は２０〜６０である。詳細な一実施形態において、ｎは＝５〜２５又は７〜１５である。
【００３１】
好ましい一実施形態において、片側ヒドロキシル末端側鎖化合物はα−アルコキシ−ω−ヒドロキシ−ポリオキシアルキレンを含み、及び／又は片側アミノ末端側鎖化合物はα−アルコキシ−ω−アミノ−ポリオキシアルキレンを含む。最も好ましくは、片側アミノ末端側鎖化合物は、α−アルコキシ−ω−アミノ−オキシエチレン−オキシプロピレンコポリマーを含む。
【００３２】
側鎖化合物の重量平均分子量（Ｍｗ）は、特にそれぞれの場合において、１００〜１００００ｇ／ｍｏｌ、特に２００〜７０００ｇ／ｍｏｌ、詳細には３５０〜５０００ｇ／ｍｏｌ、とりわけ４００〜３０００ｇ／ｍｏｌ又は５００〜２０００ｇ／ｍｏｌである。
【００３３】
極めて特に好ましい実施形態において、片側ヒドロキシル末端側鎖化合物は式ＨＯ−［ＡＯ］ｎ−Ｒａの化合物を含み、及び／又は片側アミノ末端側鎖化合物は式Ｈ２Ｎ−［ＡＯ］ｎ−Ｒａの化合物を含み、式中、Ａ、Ｒａ及びｎはそれぞれ上で定義した通りである。
【００３４】
本発明の好ましい一実施形態において、側鎖化合物中の全［ＡＯ］ｎ単位の総数のうち、エチレンオキシド単位は少なくとも３０ｍｏｌ％、好ましくは５０〜１００ｍｏｌ％、特に８０〜１００ｍｏｌ％又は９０〜１００ｍｏｌ％の割合を構成する。詳細な一実施形態において、側鎖中に存在するアルキレンオキシド単位は、すべてもっぱらエチレンオキシド単位である。
【００３５】
式ＨＯ−［ＡＯ］ｎ−Ｒａに従う片側ヒドロキシル末端側鎖化合物において、置換基Ａは特にＣ２アルキレンである。
【００３６】
式Ｈ２Ｎ−［ＡＯ］ｎ−Ｒａの片側アミノ末端側鎖化合物において、置換基Ａは好ましくはＣ２アルキレン及びＣ３アルキレンの混合物である。
【００３７】
ステップｂ）で使用する側鎖化合物は、様々な供給元から市販されている（例えばＳｉｇｍａ−Ａｌｄｒｉｃｈ  Ｃｈｅｍｉｅ  ＧｍｂＨ、スイス；Ｈｕｎｔｓｍａｎ、スイス）。
【００３８】
当業者には、エステル化反応が反応物質の濃度及びｐＨに依存する平衡反応であることが既知である。したがって、使用した出発物質の量及びｐＨは、効率的な反応が後続するように、互いに相対的に設定される。
【００３９】
ステップｂ）の反応における反応混合物のｐＨは、やや酸性の、特に３〜６又は３〜５．５の範囲にあることが好ましい。ステップｂ）の反応におけるｐＨは、３を超える、特に３．５を超えることが好ましい。
【００４０】
特に触媒として又はｐＨを設定するために、塩基及び／又は酸をステップａ）及び／又はｂ）の前及び／又は間に添加することが好ましい。
【００４１】
有利な塩基は、金属カルボン酸塩、金属水酸化物、金属炭酸塩、チオシアン酸塩及び亜リン酸塩から選択できる。本発明の好ましい一実施形態において、塩基の金属は、アルカリ金属又はアルカリ土類金属、特にナトリウム又はカリウムである。本発明の好ましい一実施形態において、カルボン酸塩は、炭酸塩、ギ酸塩、酢酸塩、プロピオン酸塩、クエン酸塩、アジピン酸塩、マレイン酸塩又は酒石酸塩である。カルボン酸塩は、カルボン酸ナトリウム又はカルボン酸カリウム、特に酢酸塩又はギ酸塩であることが好ましい。カリウム塩を使用することが好ましい。
【００４２】
塩基は、反応混合物中のベースポリマーの酸基を少なくとも部分的に中和及び／又は脱プロトン化するために使用され得る。ステップａ）の反応混合物中のベースポリマーの脱プロトン化酸基の中和度及び／又は割合は、ベースポリマー中に存在するすべての酸基に対して、好ましくは２％〜５０％、好ましくは４％〜３０％、より好ましくは５％〜２０％又は５％〜１５％である。
【００４３】
ステップｂ）において触媒として有効である好適な酸は、３以下、特に１以下のｐＫａを有することが好ましい。好ましい酸は、例えば硫酸及び／又はｐ−トルエンスルホン酸である。
【００４４】
ステップｂ）における反応は、反応混合物の含水率にも依存する。一般に含水率が低いと、反応が促進される。例えば出発物質が水溶液又は分散液の形態で提供されるため、反応混合物の含水率が高すぎる場合には、反応を行う前に水の一部を除去するべきである。ステップａ）及び／又はｂ）において、加熱によって含水率を低下させて蒸留水を除去することが好ましい。
【００４５】
ステップｂ）におけるエステル化及び／又はアミド化は、特に少なくとも８０℃、好ましくは少なくとも１００℃、より好ましくは１２０〜２００℃、最も好ましくは１６０〜１８０℃の温度にて行う。好ましい温度は例えば１７５℃である。特にステップｂ）において１００℃を超える温度が好ましいのは、これにより水が十分に除去されるためである。
【００４６】
片側ヒドロキシル末端側鎖化合物の使用量及び／又は片側アミノ末端側鎖化合物の使用量は、ベースポリマーの所望のエステル化度及び／又はアミド化度が得られるように設定される。
【００４７】
特に好ましい一実施形態において、ステップｂ）は、片側ヒドロキシル末端側鎖化合物を用いたエステル化反応を少なくとも行うことを含む。これにより、エステル基を介して結合された側鎖を有する櫛形ポリマーを含むポリマー混合物が得られる。
【００４８】
特に、ステップｂ）で使用するすべての側鎖化合物の総数に対する片側ヒドロキシル末端側鎖化合物の割合は、５０〜１００ｍｏｌ％、特に７５〜１００ｍｏｌ％、好ましくは９５〜１００ｍｏｌ％又は９９〜１００ｍｏｌ％である。これにより、エステル基を介して結合した側鎖をかなりの割合で有する櫛形ポリマーが得られる。このことは、バインダー組成物における高度に持続的な高流動化効果を得るために、本明細書において有利であることがわかった。
【００４９】
ステップｂ）における側鎖化合物の変換並びに／又はエステル化及び／若しくはアミド化反応の進捗は、従来の方法で、例えば液体クロマトグラフィー、特に高速液体クロマトグラフィー（ＨＰＬＣ；ＵＰＬＣ）によって監視され得る。
【００５０】
特に、エステル化ステップ及び／又はアミド化ステップは、形成された櫛形ポリマー中のベースポリマー上の遊離酸基の、結合した側鎖の数に対する比が０．５〜１２、好ましくは１〜１２、より好ましくは１．５〜５又は２〜４の範囲になるまで継続される。
【００５１】
エステル化反応及び／又はアミド化反応は、ベースポリマーの酸基と反応することが可能であるさらなる化合物の存在下で行われ得る。さらなる化合物の例は、追加のアミン又はアルコール、例えばＣ６〜Ｃ２０アルキルアルコール又はさらなるモノアミン若しくはジアミン、好ましくはモノアミンである。２種以上の異なるさらなる化合物も用いられ得る。
【００５２】
第２の態様において、本発明は、上記の方法によって得られるような少なくとも２種の異なる櫛形ポリマーを含有するポリマー混合物を提供する。
【００５３】
第３の態様は、鉱物バインダー並びに上記の方法によって得られるようなポリマー混合物を含有するバインダー組成物に関する。バインダー組成物は特に、モルタル組成物、コンクリート組成物又はセメント質組成物である。
【００５４】
表現「鉱物バインダー」は、水和反応において水と反応して、固体水和物又は水和物相を形成するバインダーを意味すると理解されるものである。鉱物バインダーは、例えば水硬性バインダー（例えばセメント若しくは水硬性石灰）、潜在水硬性バインダー（例えばスラグ）、ポゾランバインダー（例えばフライアッシュ）又は非水硬性バインダー（石膏若しくはしっくい）であり得る。「セメント質バインダー」は、本明細書において、少なくとも５重量％、好ましくは少なくとも２０重量％、より好ましくは少なくとも３５重量％、またより好ましくは少なくとも６５重量％のセメントクリンカーを含むバインダー又はバインダー組成物である。セメントクリンカーは、好ましくはポルトランドセメントクリンカーである。本文脈におけるセメントクリンカーは、特に粉砕セメントクリンカーを意味すると理解されるものである。
【００５５】
特に、鉱物バインダー又はバインダー組成物は、水硬性バインダー、好ましくはセメントを含有する。３５重量％以上のセメントクリンカー含有率を有するセメントが、特に好ましい。セメントは、より詳細には、タイプＣＥＭ  Ｉ、ＣＥＭ  ＩＩ及び／又はＣＥＭ  ＩＩＩＡ（ＥＮ  １９７−１規格による）のセメントである。水硬性バインダーに帰せられる、全鉱物バインダーの割合は、好ましくは少なくとも５重量％、より好ましくは少なくとも２０重量％、またより好ましくは少なくとも３５重量％、またなおより好ましくは少なくとも６５重量％である。さらに有利な実施形態において、鉱物バインダーは、９５重量％以上の水硬性バインダー、特にセメントクリンカーを含む。
【００５６】
しかし、バインダー又はバインダー組成物が他のバインダーを含有する又は他のバインダーからなることも有利であり得る。これらは特に、潜在水硬性バインダー及び／又はポゾランバインダーである。好適な潜在水硬性バインダー及び／又はポゾランバインダーの例として、スラグ、フライアッシュ及び／又はシリカダストが挙げられる。バインダー組成物は同様に、不活性物質、例えば石灰石、石英粉及び／又は顔料を含有し得る。有利な一実施形態において、鉱物バインダーは、５〜９５重量％、好ましくは５〜６５重量％、より好ましくは１５〜３５重量％の潜在水硬性バインダー及び／又はポゾランバインダーを含有する。スラグ及び／又はフライアッシュは、有利な潜在水硬性バインダー及び／又はポゾランバインダーである。
【００５７】
特に好ましい一実施形態において、鉱物バインダーは、水硬性バインダー、特にセメント又はセメントクリンカー並びに潜在水硬性バインダー及び／又はポゾランバインダー、好ましくはスラグ及び／又はフライアッシュを含有する。潜在水硬性バインダー及び／又はポゾランバインダーの割合は、より好ましくは５〜６５重量％、より好ましくは１５〜３５重量％であるが、水硬性バインダーは少なくとも３５重量％、詳細には少なくとも６５重量％を構成する。
【００５８】
鉱物バインダーは、好ましくは水硬性バインダー、特にセメント、好ましくはポルトランドセメントである。
【００５９】
さらに好ましい実施形態において、バインダー組成物は、固体骨材、特に砂利、砂及び／又は分級岩をさらに含有する。対応する組成物は、例えばモルタル混合物又はコンクリート混合物として用いることができる。
【００６０】
特にバインダー組成物は、好ましくは、０．２５〜０．８、特に０．３〜０．６、好ましくは０．３５〜０．５の範囲の水の鉱物バインダーに対する重量比で水をさらに含有する。この種のバインダー組成物は、モルタル混合物又はコンクリート混合物として直接使用可能である。
【００６１】
バインダー組成物の割合として、ポリマー混合物は、ポリマー混合物中の鉱物バインダー及び櫛形ポリマーに対して、特にわずかな０．００１〜１０重量％、特に０．０１〜５重量％、とりわけ０．１〜１重量％を含む。
【００６２】
ポリマー混合物は、液体組成物の形態で、特に水溶液として用いられることが好ましい。
【００６３】
しかし、本発明のポリマー混合物は、固体状態で、例えばフレーク、粉末、チップ、ペレット、細粒又はシートとして用いることもできる。この種の固体混和剤は、ただちに輸送及び貯蔵することができる。固体状態のポリマー混合物は、セメント組成物のいわゆるドライミックスの構成成分部分であり得て、例えば長期にわたって貯蔵可能であり、通例、袋詰めされるか、又はサイロに貯蔵されて、その形態で使用される。このようなドライミックスは、長期貯蔵後でも使用可能であり、自由流動性である。
【００６４】
本発明のポリマー混合物は、水と同時に、水の直前及び／又は直後にバインダー組成物に添加され得る。水溶液又は分散液の形態での、特に混合水として又は混合水の一部としての添加は、本明細書では特に好適であることが判明している。水溶液は、より詳細には、続いて水と混合することによって調製される。しかし、本発明のポリマー混合物はまた、例えばセメントクリンカーからセメントへの粉砕操作の前又は間に、バインダー組成物に添加され得る。
【００６５】
本発明のポリマー混合物は、好ましくは分散剤として、特に高流動化分散剤及び／又は減水分散剤として用いられる。具体的には、ポリマー混合物は、このポリマー混合物を用いて調製されたバインダー組成物の作業性及び／若しくは流動性を改善するために、並びに硬化生成物の安定性を改善するためにも用いられる。特に本発明は、長期作業性を有するバインダー組成物を提供する。すなわち、バインダー組成物は、水及びポリマー混合物の添加後に、ポリマー混合物を含有しない匹敵するバインダー組成物よりも長期間にわたって、作業可能な状態のままである。
【００６６】
特に、ポリマー混合物はバインダー組成物の流動性を向上させる。好ましくは、ポリマー混合物の混和によって、ポリマー混合物を含まない同じ組成物とすべて比較して、流動値が少なくとも５％、特に１０％を超えて、またより好ましくは１５％を超えて若しくは２５％を超えて上昇する。問題の流動値は、実施例に記載されているように求められ得る。
【００６７】
本発明のポリマー混合物は、分散剤として、又はさらなる成分と組合せて分散剤の構成成分部分として用いることができる。さらなる構成成分は、他の高流動化剤、例えばポリカルボキシレートエーテル（ＰＣＥ）、リグノスルホネート、スルホン化ナフタレン−ホルムアルデヒド濃縮物若しくはスルホン化ナフタレン−ホルムアルデヒド濃縮物、又は硬化促進剤、硬化遅延剤、収縮低減剤、消泡剤、気泡形成剤若しくは泡形成剤であり得る。ポリマー混合物の割合は、ポリマー混合物中の分散剤及び櫛形ポリマーの総重量に対して、通例、５〜１００重量％の範囲、特に２０〜１００重量％の範囲である。
【００６８】
本発明は、水の添加後に本発明のバインダー組成物を凝固及び硬化させることによって得られる成形物品も提供する。本発明の目的のために、用語「成形物品」は、形状を得た任意の三次元固体物品を意味するとして理解されるものであり、例としては可動式土木用部材、建物及び建物の部品、床材及びコーティングがある。
【００６９】
本発明のさらなる態様は、鉱物バインダーに関連した、上記のようなポリマー組成物のための各種使用に関する。ポリマー混合物は、以下の用途又は目的に特に好適であることがわかっている。
−鉱物バインダー組成物又は鉱物バインダー向けの、特に水硬性凝固バインダー、好ましくはセメント質バインダー向けの、より好ましくはポルトランドセメント向けの流動化剤及び／又は高流動化剤としての、ポリマー混合物の使用。
−作業性寿命を延長するための、鉱物バインダーを含有する組成物における又は鉱物バインダー組成物におけるポリマー混合物の使用。この使用は、とりわけ水硬性凝固バインダー、好ましくはセメント質バインダー、特にポルトランドセメントにおけるものである。
−作業性を向上させるための、鉱物バインダーを含有する組成物における又は鉱物バインダー組成物におけるポリマー混合物の使用。この使用は、とりわけ水硬性凝固バインダー、好ましくはセメント質バインダー、特にポルトランドセメントにおけるものである。
−無機固体、特に鉱物バインダー又は充填材用の粉砕助剤としての、ポリマー混合物の使用。例えばセメント、石灰、スラグ及び／又は石膏はここに関係している。
【００７０】
本発明のさらに有利な実施形態は、後続の実施例から明らかとなる。
【実施例】
【００７１】
１．測定方法
エステル化及び／又はアミド化反応の変換／進捗は、ＵＰＬＣ（超高速液体クロマトグラフィー）を使用して測定した。最初に、ポリマーについて、また側鎖についても、較正曲線を作成する。
【００７２】
具体的には、以下の装置を使用した。
装置：Ａｃｑｕｉｔｙ  ＵＰＬＣ  ｗｉｔｈ  ＵＶ  ａｎｄ  ｌｉｇｈｔ  ｓｃａｔｔｅｒｉｎｇ  ｄｅｔｅｃｔｏｒ（Ｗａｔｅｒｓ製、米国）
カラム：Ａｃｑｕｉｔｙ  ＵＰＬＣ  ＢＥＨ３００  Ｃ１８  １．７μｍ  ２．１×１００ｍｍ（Ｗａｔｅｒｓ製）
【００７３】
２．調製例
２．１  ポリマー混合物Ｍ−１
機械式スターラーシステム、温度監視システム、加熱マントル及び真空ポンプを装着した１５００ｍｌの反応容器に、最初に、それぞれ平均分子量が約５０００ｇ／ｍｏｌであるポリアクリル酸水溶液４９０ｇと、ポリメタクリル酸水溶液６１５ｇも投入した。これに５０％硫酸１２ｇ、メチルポリエチレングリコール（ＭＰＥＧ  ５００、Ｍｗ＝５００ｇ／ｍｏｌ；１分子当たりエチレンオキシド単位≒１１．３個）１２５０ｇ及びＪｅｆｆａｍｉｎ（商標）Ｍ２０７０（α−メトキシ−ω−アミノ−オキシエチレン−オキシプロピレンコポリマー；Ｍｗ＝２０００ｇ／ｍｏｌ；Ｈｕｎｔｓｍａｎ製）１０ｇを添加した。水を蒸発除去しながら、反応混合物を１７５℃まで加熱した。１７５℃で３０分間撹拌した後、反応を８０ミリバールの減圧下で所望の変換に達するまで実施し、これには約２時間を要した。次にＵＰＬＣを使用して、ＭＰＥＧ及びポリマー含有率を測定した。このようにして、約９５％のポリマー含有率及び約５％の残存ＭＰＥＧ含有率を求めた。次に溶融物を冷却し、水で希釈して固形含有率を４０〜５０％とした。
【００７４】
２．２  参考ポリマーＲＰ−１
機械式スターラーシステム、温度監視システム、加熱マントル及び真空ポンプを装着した１５００ｍｌの反応容器に、最初に平均分子量が約５０００ｇ／ｍｏｌであるポリメタクリル酸水溶液６１５ｇを投入した。これに硫酸、メチルポリエチレングリコール（ＭＰＥＧ  ５００、Ｍｗ＝５００ｇ／ｍｏｌ；１分子当たりエチレンオキシド単位≒１１．３個）６２５ｇ及びＪｅｆｆａｍｉｎ（商標）Ｍ２０７０  ５ｇを添加した。その後、ポリマー混合物Ｍ−１の手順を反復した。約４．５時間後、ポリマー含有率が約９５％、残存ＭＰＥＧ含有率が約５％としてそれぞれ測定された。次に溶融物を冷却し、水で希釈して固形含有率を４０〜５０％とした。
【００７５】
２．３  参考ポリマーＲＰ−２
機械式スターラーシステム、温度監視システム、加熱マントル及び真空ポンプを装着した１５００ｍｌの反応容器に、最初に平均分子量が約５０００ｇ／ｍｏｌであるポリアクリル酸水溶液４９０ｇを投入した。これに硫酸、メチルポリエチレングリコール（ＭＰＥＧ  ５００、Ｍｗ＝５００ｇ／ｍｏｌ；１分子当たりエチレンオキシド単位≒１１．３個）６２５ｇ及びＪｅｆｆａｍｉｎ（商標）Ｍ２０７０  ５ｇを添加した。その後、ポリマー混合物Ｍ−１の手順を反復した。約３時間後、ポリマー含有率が約９５％、残存ＭＰＥＧ含有率が約５％としてそれぞれ測定された。次に溶融物を冷却し、水で希釈して固形含有率を４０〜５０％とした。
【００７６】
２．４  参考混合物ＲＭ−１
５０重量％の参考ポリマーＲＰ−１を５０重量％の参考ポリマーＲＰ−２と混合することによって、参考混合物を調製した。
【００７７】
３．モルタル試験
３．１  モルタル混合物
使用したモルタル混合物は、表１に記載した乾燥組成物を有する。
【００７８】
【表１】
2019510103.tif 000002
【００７９】
混合物にモルタル、砂、充填材及びセメントをＨｏｂａｒｔミキサで１分間ドライミックスした。混合水（水のセメントに対する重量比（ｗ／ｃ）＝０．４０）を、ポリマー混合物及び／又はポリマー（セメント含有率及び櫛形ポリマーの含有率に対して０．２重量％）と事前に混和して又は事前に混和せずに３０秒以内に添加し、さらに２．５分間混合した。総ウェット混合時間は、それぞれの場合で３分間であった。
【００８０】
３．２  試験手順
本発明による及び参考試料のポリマー混合物の分散効果を求めるために、新しいモルタルの流動値（ＡＢＭ）をそれぞれの場合で様々な時間において測定した。流動値（ＡＢＭ）をＥＮ  １０１５−３規格に従って求めた。
【００８１】
３．３  結果
表２に、実施したモルタル試験（Ｔ１〜Ｔ４）及び得られたそれぞれの結果を示す。試験Ｒは、比較を目的として実施した、ポリマーを添加しないブランク試験である。
【００８２】
【表２】
2019510103.tif 000003
【００８３】
試験の比較により、２種類の異なるベースポリマーを用いて本発明に従って調製され、試験Ｔ１に適用されたポリマー混合物Ｍ−１が、単一のベースポリマーを主成分とするポリマー（試験Ｔ２及びＴ３）よりも、明らかにより長期間持続する高流動化性能を実現することが示されている。具体的には、本発明のＭ−１ポリマー混合物を含む新しいモルタルは、混合後２１０分まで作業可能である（流動値＞１５０ｍｍ）。本発明に従わないＲＰ−１及びＲＰ−２添加剤では、作業可能であるのは、混合後最長で１５０分だけである（試験Ｔ２及びＴ３）。その後、モルタルは実際には、もはや作業不能である。
【００８４】
本発明に従わない、ＲＰ−１及びＲＰ−２添加剤を続いて混合することによって調製した参考混合物ＲＭ−１が高流動化効果の維持について（試験Ｔ１）、本発明のＭ−１ポリマー混合物を下回ることが、試験Ｔ４によって示されていることも、注目に値する。さらに、本発明の方法は、調製時間に関しても明らかにより優位である。
【００８５】
要するに、本発明の方法によって得られるポリマー混合物が、特に高い高流動化効果を示し、その上、この効果を比較的に長期間にわたって維持する、驚くほど効果的な分散剤となることに留意する必要がある。
【手続補正書】
【提出日】平成30年9月19日(2018.9.19)
【手続補正１】
【補正対象書類名】明細書
【補正対象項目名】０００８
【補正方法】変更
【補正の内容】
【０００８】
我々は驚くべきことに、これらの目的が、少なくとも２種の異なる櫛形ポリマーを含有し、本発明の下記の態様１に記載の方法によって得られたポリマー混合物によって達成されることを見出した。したがって、本発明の核心にあるのは、少なくとも２種の異なる櫛形ポリマーを含有するポリマー混合物を得るための、少なくとも２種の化学的に異なる、酸基を有するベースポリマーと、少なくとも１種の片側ヒドロキシル末端側鎖化合物及び／又は少なくとも１種の片側アミノ末端側鎖化合物とのポリマー類似反応である。
【手続補正２】
【補正対象書類名】明細書
【補正対象項目名】００１０
【補正方法】変更
【補正の内容】
【００１０】
さらなる独立的態様は、本発明のさらなる実施形態に関する。従属的態様は、本発明の特に好ましい実施形態に関する。
本発明の態様として、以下の態様を挙げることができる：
《態様１》
少なくとも２種の異なる櫛形ポリマーを含有するポリマー混合物を調製する方法であって、前記櫛形ポリマーは、エステル基及び／又はアミド基を介して結合された側鎖を有するポリマー主鎖をそれぞれ有し、前記方法は、以下を含む方法：
ａ）酸基を有する第１のベースポリマー及び酸基を有する第２のベースポリマーを少なくとも含有する反応混合物を提供及び／又は調製するステップ、ここで、前記２種のベースポリマーは化学的に異なる；
ｂ）少なくとも１種の片側ヒドロキシル末端側鎖化合物及び／又は少なくとも１種の片側アミノ末端側鎖化合物によって、前記２種のベースポリマーを共にエステル化及び／又はアミド化して、少なくとも２種の異なる櫛形ポリマーを得るステップ。
《態様２》
前記第１及び第２のベースポリマーが、ポリアクリル酸、ポリメタクリル酸並びに／又はアクリル酸及びメタクリル酸から形成されたコポリマーからそれぞれ選択されることを特徴とする、態様１に記載の方法。
《態様３》
前記第１のベースポリマーが、ポリアクリル酸の形態であり、前記第２のベースポリマーが、ポリメタクリル酸の形態であることを特徴とする、態様１に記載の方法。
《態様４》
前記第１のベースポリマー及び前記第２のベースポリマーの数平均分子量（Ｍｎ）が、それぞれの場合で、５００〜２００００ｇ／ｍｏｌ、特に５００〜１００００ｇ／ｍｏｌ、より好ましくは３０００〜５０００ｇ／ｍｏｌの範囲にあることを特徴とする、態様１〜３のいずれか一項に記載の方法。
《態様５》
ステップａ）における前記第１のベースポリマーの前記第２のベースポリマーに対するモル比が、９０：１０〜１０：９０、特に７５：２５〜２５：７５、好ましくは６０：４０〜４０：６０の範囲にあることを特徴とする、態様１〜４のいずれか一項に記載の方法。
《態様６》
前記片側ヒドロキシル末端側鎖化合物が、α−アルコキシ−ω−ヒドロキシ−ポリオキシアルキレンを含むこと、及び／又は前記片側アミノ末端側鎖化合物が、α−アルコキシ−ω−アミノ−ポリオキシアルキレンを含むことを特徴とする、態様１〜５のいずれか一項に記載の方法。
《態様７》
前記片側ヒドロキシル末端側鎖化合物が、以下の式（Ｉ）の化合物であり：
ＨＯ−Ｒ１  （Ｉ）
かつ／又は前記片側アミノ末端側鎖化合物が、以下の式（ＩＩ）の化合物であることを特徴とする、態様１〜６のいずれか一項に記載の方法：
Ｈ２Ｎ−Ｒ２  （ＩＩ）
（式中、Ｒ１及びＲ２が、それぞれ独立して、Ｃ１〜Ｃ２０アルキル基、Ｃ１〜Ｃ２０シクロアルキル基、Ｃ１〜Ｃ２０アルキルアリール基又は式−［ＡＯ］ｎ−Ｒａの基であり、ここで、Ａ＝Ｃ２〜Ｃ４−アルキレンであり、ＲａがＣ１〜Ｃ２０アルキル基、Ｃ１〜Ｃ２０シクロアルキル基又はＣ１〜Ｃ２０アルキルアリール基であり、かつｎ＝２〜３００）。
《態様８》
前記片側ヒドロキシル末端側鎖化合物が、式ＨＯ−［ＡＯ］ｎ−Ｒａの化合物を含み、及び／又は前記片側アミノ末端側鎖化合物が、式Ｈ２Ｎ−［ＡＯ］ｎ−Ｒａの化合物を含み、ここで、Ａ＝Ｃ２〜Ｃ４アルキレンであり、ＲａがＣ１〜Ｃ２０アルキル基、Ｃ１〜Ｃ２０シクロアルキル基又はＣ１〜Ｃ２０アルキルアリール基であり、かｎ＝２〜３００であることを特徴とする、態様１〜７のいずれか一項に記載の方法。
《態様９》
前記ベースポリマーの遊離酸基の、前記櫛形ポリマーの結合した側鎖の数に対する比が、０．５〜１２、好ましくは１〜１２、より好ましくは１．５〜５又は２〜４の範囲になるまで、前記エステル化及び／又はアミド化ステップが継続されることを特徴とする、態様１〜８のいずれか一項に記載の方法。
《態様１０》
ステップａ）及び／又はｂ）の前及び／又は後に、塩基及び／又は酸が、特に触媒として添加されること、並びにステップｂ）における前記エステル化及び／又はアミド化が、少なくとも８０℃、好ましくは少なくとも１００℃、より好ましくは１２０〜２００℃、最も好ましくは１６０〜１８０℃の温度にて行われることを特徴とする、態様１〜９のいずれか一項に記載の方法。
《態様１１》
態様１〜１０のいずれか一項に記載の方法によって得られる、ポリマー混合物。
《態様１２》
鉱物バインダー並びに態様１１に記載のポリマー混合物を含有する、バインダー組成物。
《態様１３》
水の添加後に態様１２に記載のバインダー組成物を硬化することによって得られる、成形物品。
《態様１４》
鉱物バインダー組成物のための分散剤としての、態様１１に記載のポリマー混合物の使用。
《態様１５》
鉱物バインダー組成物のスランプ寿命を延長するための、態様１１に記載のポリマー混合物の使用。
【手続補正３】
【補正対象書類名】特許請求の範囲
【補正対象項目名】全文
【補正方法】変更
【補正の内容】
【特許請求の範囲】
【請求項１】
少なくとも２種の異なる櫛形ポリマーを含有するポリマー混合物を調製する方法であって、前記櫛形ポリマーは、エステル基及び／又はアミド基を介して結合された側鎖を有するポリマー主鎖をそれぞれ有し、前記方法は、以下を含む方法：
ａ）酸基を有する第１のベースポリマー及び酸基を有する第２のベースポリマーを少なくとも含有する反応混合物を提供及び／又は調製するステップ、ここで、前記２種のベースポリマーは化学的に異なる；
ｂ）少なくとも１種の片側ヒドロキシル末端側鎖化合物及び／又は少なくとも１種の片側アミノ末端側鎖化合物によって、前記２種のベースポリマーを共にエステル化及び／又はアミド化して、少なくとも２種の異なる櫛形ポリマーを得るステップ。
【請求項２】
前記第１及び第２のベースポリマーが、ポリアクリル酸、ポリメタクリル酸並びに／又はアクリル酸及びメタクリル酸から形成されたコポリマーからそれぞれ選択されることを特徴とする、請求項１に記載の方法。
【請求項３】
前記第１のベースポリマーが、ポリアクリル酸の形態であり、前記第２のベースポリマーが、ポリメタクリル酸の形態であることを特徴とする、請求項１に記載の方法。
【請求項４】
前記第１のベースポリマー及び前記第２のベースポリマーの数平均分子量（Ｍｎ）が、それぞれの場合で、５００〜２００００ｇ／ｍｏｌの範囲にあることを特徴とする、請求項１〜３のいずれか一項に記載の方法。
【請求項５】
ステップａ）における前記第１のベースポリマーの前記第２のベースポリマーに対するモル比が、９０：１０〜１０：９０の範囲にあることを特徴とする、請求項１〜４のいずれか一項に記載の方法。
【請求項６】
前記片側ヒドロキシル末端側鎖化合物が、α−アルコキシ−ω−ヒドロキシ−ポリオキシアルキレンを含むこと、及び／又は前記片側アミノ末端側鎖化合物が、α−アルコキシ−ω−アミノ−ポリオキシアルキレンを含むことを特徴とする、請求項１〜５のいずれか一項に記載の方法。
【請求項７】
前記片側ヒドロキシル末端側鎖化合物が、以下の式（Ｉ）の化合物であり：
ＨＯ−Ｒ１  （Ｉ）
かつ／又は前記片側アミノ末端側鎖化合物が、以下の式（ＩＩ）の化合物であることを特徴とする、請求項１〜６のいずれか一項に記載の方法：
Ｈ２Ｎ−Ｒ２  （ＩＩ）
（式中、Ｒ１及びＲ２が、それぞれ独立して、Ｃ１〜Ｃ２０アルキル基、Ｃ１〜Ｃ２０シクロアルキル基、Ｃ１〜Ｃ２０アルキルアリール基又は式−［ＡＯ］ｎ−Ｒａの基であり、ここで、Ａ＝Ｃ２〜Ｃ４−アルキレンであり、ＲａがＣ１〜Ｃ２０アルキル基、Ｃ１〜Ｃ２０シクロアルキル基又はＣ１〜Ｃ２０アルキルアリール基であり、かつｎ＝２〜３００）。
【請求項８】
前記片側ヒドロキシル末端側鎖化合物が、式ＨＯ−［ＡＯ］ｎ−Ｒａの化合物を含み、及び／又は前記片側アミノ末端側鎖化合物が、式Ｈ２Ｎ−［ＡＯ］ｎ−Ｒａの化合物を含み、ここで、Ａ＝Ｃ２〜Ｃ４アルキレンであり、ＲａがＣ１〜Ｃ２０アルキル基、Ｃ１〜Ｃ２０シクロアルキル基又はＣ１〜Ｃ２０アルキルアリール基であり、かｎ＝２〜３００であることを特徴とする、請求項１〜７のいずれか一項に記載の方法。
【請求項９】
前記ベースポリマーの遊離酸基の、前記櫛形ポリマーの結合した側鎖の数に対する比が、０．５〜１２の範囲になるまで、前記エステル化及び／又はアミド化ステップが継続されることを特徴とする、請求項１〜８のいずれか一項に記載の方法。
【請求項１０】
ステップａ）及び／又はｂ）の前及び／又は後に、塩基及び／又は酸が添加されること、並びにステップｂ）における前記エステル化及び／又はアミド化が、少なくとも８０℃の温度にて行われることを特徴とする、請求項１〜９のいずれか一項に記載の方法。
【請求項１１】
鉱物バインダー及び請求項１〜１０のいずれか一項に記載の方法によって得られるポリマー混合物を混合することを含む、バインダー組成物の製造方法。
【請求項１２】
水を添加して、請求項１１に記載の方法によって得られるバインダー組成物を硬化することを含む、成形物品の製造方法。
【請求項１３】
鉱物バインダー組成物のための分散剤としての、請求項１〜１０のいずれか一項に記載の方法によって得られるポリマー混合物の使用。
【請求項１４】
鉱物バインダー組成物のスランプ寿命を延長するための、請求項１〜１０のいずれか一項に記載の方法によって得られるポリマー混合物の使用。
【国際調査報告】
2019510103.tif 000004
2019510103.tif 000005
2019510103.tif 000006